(57)【要約】【課題】本発明はイソプレングリコール製造用触媒及びイソプレングリコールの製造方法を提供する。【解決手段】  本発明に関わる触媒は、活性金属と金属有機構造体からなる担持触媒であり、３−メチル−３−ブテン−１−オールと水を原料とし、前記触媒の作用下でイソプレングリコールを製造する。本発明は、担持触媒を用いてイソプレングリコールを製造し、触媒の使用量が少なく、収率が高く、生成物の純度が高く、且つ反応が６時間以内に終了するため、反応効率が高く、工業化生産に有利であるという有益な効果を有する。該製造方法は、反応温度が５０〜９０℃と穏やかであり、常圧化で反応させるため、工業化生産において反応設備に対する要件を低下させるとともに、プロセスの安全性を向上させ、触媒は安定して再利用でき、廃液、廃ガス、廃棄物の量が少なく、プロセスがシンプルであり、設備を腐蝕せず、コストが低いという利点を有し、工業化生産に適している。【特許請求の範囲】
【請求項１】
担持触媒であって、
前記担持触媒は、活性金属と金属有機構造体からなることを特徴とする、イソプレングリコール製造用触媒。
【請求項２】
前記活性金属は、Ｃｕ、Ｆｅ、Ｚｎ、Ｓｎ、Ｃｏ、Ｒｕ、Ｍｇ、Ｍｎ、Ａｌ、又はＮｉのうちの１種であることを特徴とする、請求項１に記載のイソプレングリコール製造用触媒。
【請求項３】
前記活性金属は、Ｚｎ、Ｍｎ、Ａｌ、又はＮｉのうちの１種であることを特徴とする、請求項１に記載のイソプレングリコール製造用触媒。
【請求項４】
前記活性金属の担持量は、０．５〜５ｗｔ％であることを特徴とする、請求項１に記載のイソプレングリコール製造用触媒。
【請求項５】
前記活性金属の担持量は、１〜５ｗｔ％であることを特徴とする、請求項４に記載のイソプレングリコール製造用触媒。
【請求項６】
前記金属有機構造体の型番は、ＭＯＦ−５、ＨＫＵＳＴ−１、ＺＩＦ−６７、又はＺＩＦ−８のうちの１種であることを特徴とする、請求項１に記載のイソプレングリコール製造用触媒。
【請求項７】
前記担持触媒は、浸漬法で製造することを特徴とする、請求項１に記載のイソプレングリコール製造用触媒。
【請求項８】
請求項１から７の何れか一項に記載の担持触媒を触媒として用いることを特徴とする、イソプレングリコールの製造方法。
【請求項９】
３−メチル−３−ブテン−１−オールと水を原料とし、前記３−メチル−３−ブテン−１−オール、水及び担持触媒の質量比は１：２〜８：０．０１〜０．０５であることを特徴とする、請求項８に記載のイソプレングリコールの製造方法。
【請求項１０】
反応温度は５０〜９０℃であり、反応圧力は常圧であり、反応時間は２〜５．６ｈであることを特徴とする、請求項８に記載のイソプレングリコールの製造方法。
【請求項１１】
３−メチル−３−ブテン−１−オール、水及び担持触媒を反応ボトルに添加して昇温し、常圧下で反応を行うステップ１と、
反応終了後、冷却し、反応液を濾過して触媒を除去し、濾過した触媒を再利用し、反応液に対して脱水、重質留分除去、精留を行ってイソプレングリコールを得るステップ２を含む、ことを特徴とする請求項８に記載のイソプレングリコールの製造方法。
【請求項１２】
前記ステップ２において回収した触媒及び回収水を何れも再利用することを特徴とする、請求項１１に記載のイソプレングリコールの製造方法。
【発明の詳細な説明】
【技術分野】
【０００１】
本発明は、イソプレングリコールの製造方法に関し、具体的には、金属有機構造体を担体とする担持触媒、及び３−メチル−３−ブテン−１−オールと水の反応を触媒反応させてイソプレングリコールを製造する製造方法に関する。
【背景技術】
【０００２】
イソプレングリコールは、バランスが取れた性能を有する化粧品のベース材料であり、優れた保湿性及び抗菌性を有し、一定の低臭気があり、様々な原料との適合性が高く、ヘアケア、スキンケア等の各種化粧品、トイレ用品等の分野で広く応用されている。例えば、髪の毛表層の修復作用があるため、一般的にヘアコンディショナー等の製品に用いられている。現在、イソプレングリコールの製造方法は、主に以下の３つである。（１）均一酸触媒を用いて４，４−ジメチル−１，３−ジオキサンを加水分解することによりイソプレングリコールを製造する、（２）イソブテンとホルムアルデヒド水溶液を反応させてイソプレングリコールを製造する、（３）３−メチル−３−ブテン−１−オールと水を反応させてイソプレングリコールを製造する、である。そのうち、（１）と（２）の方法で用いられる４，４−ジメチル−１，３−ジオキサン及びホルムアルデヒド原料には刺激性があり、且つ環境汚染が発生し易い。（３）の方法で用いられる原料は環境に優しく、選択性が高く且つアトムエコノミーに優れた合成経路である。
【０００３】
特許番号ＣＮ１０３１０２２２９Ａにおいては、イソブテンとホルムアルデヒド水溶液を原料とし、ＳｎＯ２等の酸性酸化物、酸性モレキュラーシーブ及びヘテロポリ酸を触媒として、イソプレングリコールを製造しているが、該プロセスはイソプレングリコールの収率が低く、コストが高い。特許ＤＥ２０２９５６０においては、硫酸触媒下で、３−メチル−３−ブテン−１−オールと水とを水和反応させてイソプレングリコールを製造するプロセスが開示されているが、硫酸を触媒とすることには設備を腐蝕させるという問題があり、対応する設備の材質に対する要件がより高く、且つ反応の後処理プロセスで廃塩が生成され、これによる環境問題を解決しなければならない。特許ＣＮ１０２２０６１３５Ａにおいては、３−メチル−３−ブテン−１−オールと水を原料とし、単一の酸化物系、複合酸化物系、ヘテロポリ酸系、ゼオライトモレキュラーシーブ系、又は陽イオン交換樹脂系を触媒として、反応温度５０〜２００℃、反応圧力０．１〜２ＭＰａの高温高圧の条件下でイソプレングリコールを製造する方法が開示されており、該特許の実施例から分かるように、実施例６（反応温度５０℃、圧力０．１ＭＰａ）及び実施例１８（反応温度６０℃、圧力０．１ＭＰａ）だけが常圧を採用している。しかしながら、これら二つの実施例の反応時間は何れも１０ｈと長く、反応収率はそれぞれ６３．７％と７２．８％である。その他の実施例は何れも高温高圧の条件を採用して、反応温度を９０℃まで引き上げ、圧力を０．２ＭＰａまで引き上げることで、反応時間は８ｈで、収率は８７．５％である（実施例１１を参照）。反応収率が最も高いのは実施例５で収率は９４．４％であるが、その反応温度は１４０℃に達し、反応圧力は０．４ＭＰａで、反応時間は５ｈである。
【０００４】
このように、常圧下で反応させると反応時間が長く、収率が低いという欠点があり、一方、高温高圧の反応条件を採用すると、設備に対する要件が高く、安全性に劣ることから工業化生産には不利である。
【先行技術文献】
【特許文献】
【０００５】
【特許文献１】中国特許公開番号ＣＮ１０３１０２２２９Ａ
【発明の概要】
【発明が解決しようとする課題】
【０００６】
先行技術における問題点に鑑みて、本発明は、（１）反応圧力は常圧を採用し、（２）反応収率を向上させ、（３）反応時間を短縮する、という目的を実現する、イソプレングリコール製造用触媒及びイソプレングリコールの製造方法を提供する。
【課題を解決するための手段】
【０００７】
上記の技術的課題を解決するために、本発明は以下の技術手段を提供する。
【０００８】
本発明は、イソプレングリコール製造用触媒を提供し、該触媒は担持触媒であって、上記担持触媒は活性金属と金属有機構造体からなり、金属有機構造体を担体とする。
【０００９】
本発明により、活性金属と金属有機構造体からなる担持触媒は、３−メチル−３−ブテン−１−オールからイソプレングリコールを製造する反応において良好な触媒活性があり、且つ反応条件が穏やかであることが示された。本発明における担持触媒を利用してイソプレングリコールを製造する際の反応プロセスは、以下のとおりであると推定される。（１）２種類の物質が金属有機構造体に拡散し、触媒内部の活性部位に吸着される。（２）二重結合を含む物質が活性金属の作用下で、水中の水素イオンとπ−錯体を形成する。（３）π−錯体が電子転移によりカルボカチオンを形成する。（４）カルボカチオンと水が作用し、水分子がその非共有電子対によりカルボカチオンと結合してオキシカチオンを形成する。（５）オキシカチオンが次のプロトンを除去して水和生成物を生成する。本発明の金属有機構造体は、大きい比表面積と高い空隙率を有し、有機物質の吸着及び反応物質の出入に有利であり、反応物と触媒活性部位との十分な接触が促進され、反応物質の触媒中の拡散速度を向上させ、反応速度が向上する。従って、本発明の金属有機構造体は、優良な担体として活性成分を担持し、担持触媒を形成することができる。金属有機構造体はそれ自体が豊富な配位不飽和部位と機能化された有機配位子を有し、一定の触媒活性を有するため、活性金属触媒において高密度の触媒部位を均一に分散させ、触媒の触媒活性を全体として向上させることに役立つ。
好ましくは、上記活性金属は、Ｃｕ、Ｆｅ、Ｚｎ、Ｓｎ、Ｃｏ、Ｒｕ、Ｍｇ、Ｍｎ、Ａｌ、Ｎｉのうちの１種である。
より好ましくは、上記活性金属は、Ｚｎ、Ｍｎ、Ａｌ、Ｎｉのうちの１種である。
好ましくは、活性金属の担持量は０．５〜５ｗｔ％である。
好ましくは、上記金属有機構造体の型番はＭＯＦ−５、ＨＫＵＳＴ−１、ＺＩＦ−６７、ＺＩＦ−８のうちの１種である。
好ましくは、上記担持触媒は浸漬法で製造される。
【００１０】
より好ましくは、金属有機構造体をまず３００〜４００℃で４〜７ｈ焼成して前処理を行ってから、活性金属成分塩溶液中に１６〜４８ｈ浸漬し、そこでは、活性金属成分塩溶液の濃度を０．０１〜１．０Ｍとし、次いで１００〜２００℃のオーブンで５〜１０ｈ乾燥し、得られた触媒前駆体を３００〜５００℃で３〜４ｈ焼成してから、水素雰囲気で、１００〜２００℃の条件下で３〜８ｈ還元させ、本発明の担持触媒を得る。
【００１１】
本発明は、さらに、上記イソプレングリコールの製造方法を提供する。該製造方法は、３−メチル−３−ブテン−１−オールと水を原料とし、上記担持触媒の作用下で、イソプレングリコールを得るものである。ここで、上記３−メチル−３−ブテン−１−オール、水及び担持触媒の質量比は１：２〜８：０．０１〜０．０５である。
該イソプレングリコールの製造方法は、具体的に以下のステップを含む。
ステップ１、３−メチル−３−ブテン−１−オール、水及び担持触媒を反応ボトルに加えてから、昇温し、常圧下で反応を行う。
【００１２】
ステップ２、反応終了後、冷却し、反応液を濾過して触媒を除去し、濾過した触媒は再利用し、反応液は脱水、重質留分除去、精留を行ってイソプレングリコールを得る。
反応終了後、触媒を濾過し、そのまま次の反応に用いることができる。
反応の後処理プロセスで発生した廃液は、そのまま次の反応に用いることができる。
【００１３】
本発明のイソプレングリコールの製造方法において、反応圧力は常圧であり、反応温度は５０〜９０℃、反応時間は２〜５．６ｈ、反応収率は６０．３〜９８．３％、生成物の純度は９７．６〜９９．９％であり、触媒と３−メチル−３−ブテン−１−オールとの質量比は０．０１〜０．０５：１である。
従来技術においては、反応温度が５０〜９０℃、反応圧力が０．１〜０．２ＭＰａである場合、反応時間は通常８〜１０ｈ以上である。
【００１４】
特許ＣＮ１０２２０６１３５Ａにおいては、反応温度が５０℃、圧力が常圧である場合、生成物の収率は６３．７％であって、本発明の最低収率と顕著な相違がないが、反応時間は１０ｈである。
【００１５】
本発明の上記製造方法において、より好ましい実施形態として、活性金属は好ましくはＺｎ、Ｍｎ、Ａｌ、Ｎｉのうちの１種であり、金属有機構造体の型番は好ましくはＭＯＦ−５であり、活性金属の担持量は好ましくは１％〜５ｗｔ％である。
上記３−メチル−３−ブテン−１−オール、水及び担持触媒の質量比は１：３〜５：０．０１〜０．０５である。
上記イソプレングリコールの製造方法において、反応温度は５０〜７０℃である。
上記イソプレングリコールの製造方法において、反応時間は２〜４．９ｈである。
上記イソプレングリコールの製造方法において、反応収率は７３．１〜９８．３％であり、生成物の純度は９８．９〜９９．９％である。
【００１６】
本発明のより好ましい実施形態は以下のとおりである。上記イソプレングリコールの製造方法において、担持触媒は活性金属と金属有機構造体を担体として構成され、活性金属はＮｉであり、金属有機構造体の型番はＭＯＦ−５であり、金属担持量は２．５％である。
上記３−メチル−３−ブテン−１−オール、水及び担持触媒の質量比は１：４：０．０３である。
上記イソプレングリコールの製造方法において、反応温度は７０℃である。
上記イソプレングリコールの製造方法において、反応時間は３ｈである。
生成物の収率は９８．３％に達し、生成物の純度は９９．９％に達し、反応時間は３ｈである。
【発明の効果】
【００１７】
従来技術と比べて、本発明は具体的に以下の有益な効果を有する。
【００１８】
（１）本発明の担持触媒を用いたイソプレングリコールの製造は、触媒の使用量が少なく、反応収率は６０．３〜９８．３％で、生成物の純度は９７．６〜９９．９％であり、且つ６時間以内に反応が終了し、反応効率が高く、工業化生産に有利である。
【００１９】
（２）該方法は、反応温度が５０〜９０℃と穏やかであり、常圧反応であるため、工業化生産の設備に対する要件を低下させるとともに、プロセスの安全性を向上させる。
（３）該方法で使用される触媒担体は、安定性が良く、活性金属を担持した後、触媒効果に優れており、且つ安定した再利用を実現し、コストを低下させる。
（４）該方法で発生する廃水は再利用が可能であり、廃水の発生を回避し、環境に優しいプロセスである。
（５）該方法は、反応プロセス、触媒の分離及び後処理プロセスが簡単で、扱いやすく、工業化生産に有利である。
【発明を実施するための形態】
【００２０】
本発明についてさらに説明するため、以下に複数の具体的な実施例を挙げるが、本発明はこれらの実施例に限定されるものではない。
【００２１】
以下の実施例において、上記担持触媒は浸漬法を利用して製造される。まず、金属有機構造体を３００〜４００℃下で４〜７ｈ焼成して前処理してから、それを活性金属成分塩溶液中に１６〜４８ｈ浸漬し、そこでは、活性金属成分塩溶液の濃度を０．０１〜１．０Ｍとし、異なる金属担持量に応じて必要な金属成分塩溶液の用量を計算する。浸漬後、１００〜２００℃のオーブンで５〜１０ｈ乾燥し、得られた触媒前駆体を３００〜５００℃で３〜４ｈ焼成してから、水素雰囲気において、１００〜２００℃の条件で３〜８ｈ還元し、本発明の担持触媒を得る。
＜触媒製造例１＞
【００２２】
金属有機骨格の型番がＭＯＦ−５である材料を３２０℃で５．０ｈ焼成し前処理してから、活性金属成分硝酸銅溶液中に３６ｈ浸漬し、そこでは、活性金属成分塩溶液の濃度を０．０１Ｍとし、異なる金属担持量に応じて必要な金属成分塩溶液の用量を計算する。浸漬後、１６０℃のオーブンで７．５ｈ乾燥し、得られた触媒前駆体を４２０℃で３．８ｈ焼成してから、水素雰囲気において、１９０℃の条件で６．０ｈ還元し、金属及び担持量がＣｕ／１．０％であるＭＯＦ−５担持触媒を得る。
＜触媒製造例２＞
【００２３】
金属有機骨格の型番がＺＩＦ−８である材料を３２０℃で４．５ｈ焼成し前処理してから、活性金属成分硝酸鉄溶液中に２４ｈ浸漬し、そこでは、活性金属成分塩溶液濃度を０．０１Ｍとし、異なる金属担持量に応じて必要な金属成分塩溶液の用量を計算する。浸漬後、１４０℃のオーブンで６．０ｈ乾燥し、得られた触媒前駆体を４６０℃で３．５ｈ焼成してから、水素雰囲気において、１５０℃の条件で５．５ｈ還元し、金属及び担持量がＦｅ／１．０％であるＺＩＦ−８担持触媒を得る。
＜実施例１＞
【００２４】
１Ｌの三ツ口丸底フラスコに、水６００ｇ、３−メチル−３−ブテン−１−オール１５０ｇ、１％のＣｕ／ＭＯＦ−５型金属有機構造体触媒４．５ｇを添加し、７０℃まで昇温し、３−メチル−３−ブテン−１−オールのＧＣによる検出含有量が０．１％以下になるまで反応させた後、室温まで冷却し、濾過して触媒を除去し、反応液に対して脱水、重質留分除去、精留（２００ｐａ、塔底温度１１０℃、塔頂温度７０℃）を行ってイソプレングリコールを得る。実験結果は表１に示すとおりである。
＜実施例２〜１４＞
異なる担持金属触媒及び異なる反応温度でイソプレングリコールを製造し、その他の操作は実施例１と同じである。
【００２５】
2022501416.tif 000002
＜実施例１５＞
【００２６】
１Ｌの三ツ口丸底フラスコに、水６００ｇ、３−メチル−３−ブテン−１−オール１５０ｇ、１％のＮｉ／ＨＫＵＳＴ−１型金属有機構造体触媒４．５ｇを添加し、７０℃まで昇温し、３−メチル−３−ブテン−１−オールのＧＣによる検出含有量が０．１％以下になるまで反応させた後、室温まで冷却し、濾過して触媒を除去し、反応液に対して脱水、重質留分除去、精留（２００ｐａ、塔底温度１１０℃、塔頂温度７０℃）を行ってイソプレングリコールを得る。実験結果は表２に示すとおりである。
【００２７】
＜実施例１６〜１７＞
異なる金属有機構造体担体触媒でイソプレングリコールを製造し、その他の操作は実施例１５と同じである。
2022501416.tif 000003
＜実施例１８＞
【００２８】
１Ｌの三ツ口丸底フラスコに、水６００ｇ、３−メチル−３−ブテン−１−オール１５０ｇ、０．５％のＮｉ／ＭＯＦ−５型金属有機構造体触媒４．５ｇを添加し、７０℃まで昇温し、３−メチル−３−ブテン−１−オールのＧＣによる検出含有量が０．１％以下になるまで反応させた後、室温まで冷却し、濾過して触媒を除去し、反応液に対して脱水、重質留分除去、精留（２００ｐａ、塔底温度１１０℃、塔頂温度７０℃）を行ってイソプレングリコールを得る。実験結果は表３に示すとおりである。
＜実施例１９〜２５＞
異なる金属担持量の触媒を用いてイソプレングリコールを製造し、その他の操作は実施例１８と同じである。
【００２９】
2022501416.tif 000004
＜実施例２６＞
【００３０】
１Ｌの三ツ口丸底フラスコに、水６００ｇ、３−メチル−３−ブテン−１−オール１５０ｇ、２．５％のＮｉ／ＭＯＦ−５型金属有機構造体触媒１．５ｇを添加し、７０℃まで昇温し、３−メチル−３−ブテン−１−オールのＧＣによる検出含有量が０．１％以下になるまで反応させた後、室温まで冷却し、濾過して触媒を除去し、反応液に対して脱水、重質留分除去、精留（２００ｐａ、塔底温度１１０℃、塔頂温度７０℃）を行ってイソプレングリコールを得る。実験結果は表４に示すとおりである。
＜実施例２７〜２９＞
異なる触媒用量でイソプレングリコールを製造し、その他の操作は実施例２６と同じである。
【００３１】
2022501416.tif 000005
＜実施例３０＞
【００３２】
１Ｌの三ツ口丸底フラスコに、水６００ｇ、３−メチル−３−ブテン−１−オール１５０ｇ、２．５％のＮｉ／ＭＯＦ−５型金属有機構造体触媒４．５ｇを添加し、５０℃まで昇温し、３−メチル−３−ブテン−１−オールのＧＣによる検出含有量が０．１％以下になるまで反応させた後、室温まで冷却し、濾過して触媒を除去し、反応液に対して脱水、重質留分除去、精留（２００ｐａ、塔底温度１１０℃、塔頂温度７０℃）を行ってイソプレングリコールを得る。実験結果は表５に示すとおりである。
【００３３】
＜実施例３１〜３３＞
異なる反応温度でイソプレングリコールを製造し、その他の操作は実施例３０と同じである。
2022501416.tif 000006
【００３４】
以上の実施例は本発明を説明することのみに用いられ、本発明を限定するものではない。本発明の実施例に対してなされる任意の簡単な修正、変更及び同等の変更は何れも本発明の範囲内にある。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
活性金属と金属有機構造体からなる担持触媒を、触媒として用いることを特徴とする、イソプレングリコールの製造方法。
【請求項２】
前記活性金属は、Ｃｕ、Ｆｅ、Ｚｎ、Ｓｎ、Ｃｏ、Ｒｕ、Ｍｇ、Ｍｎ、Ａｌ、又はＮｉのうちの１種であることを特徴とする、請求項１に記載のイソプレングリコールの製造方法。
【請求項３】
前記活性金属は、Ｚｎ、Ｍｎ、Ａｌ、又はＮｉのうちの１種であることを特徴とする、請求項１に記載のイソプレングリコールの製造方法。
【請求項４】
前記活性金属の担持量は、０．５〜５ｗｔ％であることを特徴とする、請求項１に記載のイソプレングリコールの製造方法。
【請求項５】
前記活性金属の担持量は、１〜５ｗｔ％であることを特徴とする、請求項４に記載のイソプレングリコールの製造方法。
【請求項６】
前記金属有機構造体の型番は、ＭＯＦ−５、ＨＫＵＳＴ−１、ＺＩＦ−６７、又はＺＩＦ−８のうちの１種であることを特徴とする、請求項１に記載のイソプレングリコールの製造方法。
【請求項７】
前記担持触媒は、浸漬法で製造することを特徴とする、請求項１に記載のイソプレングリコールの製造方法。
【請求項８】
３−メチル−３−ブテン−１−オールと水を原料とし、前記３−メチル−３−ブテン−１−オール、水及び担持触媒の質量比は１：２〜８：０．０１〜０．０５であることを特徴とする、請求項１から７の何れか一項に記載のイソプレングリコールの製造方法。
【請求項９】
反応温度は５０〜９０℃であり、反応圧力は常圧であり、反応時間は２〜５．６ｈであることを特徴とする、請求項１から７の何れか一項に記載のイソプレングリコールの製造方法。
【請求項１０】
３−メチル−３−ブテン−１−オール、水及び担持触媒を反応ボトルに添加して昇温し、常圧下で反応を行うステップ１と、
反応終了後、冷却し、反応液を濾過して触媒を除去し、濾過した触媒を再利用し、反応液に対して脱水、重質留分除去、精留を行ってイソプレングリコールを得るステップ２を含む、ことを特徴とする請求項１から７の何れか一項に記載のイソプレングリコールの製造方法。
【請求項１１】
前記ステップ２において回収した触媒及び回収水を何れも再利用することを特徴とする、請求項１０に記載のイソプレングリコールの製造方法。
【国際調査報告】
2022501416.tif 000007
2022501416.tif 000008
2022501416.tif 000009
2022501416.tif 000010
2022501416.tif 000011
2022501416.tif 000012